(57)【要約】【課題】耐酸性及び強度に優れ、強酸性水によっても劣化が生じにくい上に、圧送性及び定着性に優れたロックボルト定着材を提供する。【解決手段】本発明の耐酸性ロックボルト定着材は、地山に向けて形成した削孔５内に形成した削孔内にロックボルト１を固定するためのロックボルト定着材６であり、セメント（Ｃ）、シリカフューム（ＳＦ）及び高炉スラグ微粉末（ＢＦＳ）からなる結合材（Ｂ）と、水（Ｗ）及び細骨材（Ｓ）とを配合してなり、セメント、シリカフューム及び高炉スラグ微粉末の配合質量比（Ｃ：ＳＦ：ＢＦＳ）が２：１：１であり、結合材（Ｂ）に対する細骨材（Ｓ）の質量比（Ｓ／Ｂ）を１．５〜２．０とし、所定の材齢で必要とされる強度の基準値を充足するように設定された水結合材比を満たすように各構成材料を配合し、且つＪＩＳ  Ｒ  ５２０１に規定するテーブルフロー値が１３０ｍｍ〜１７０ｍｍとなるように減水剤（Ｇ）を配合してなる。【選択図】図１
2020164396.tif 000002
【特許請求の範囲】
【請求項１】
地山に向けて形成した削孔内にロックボルトを固定するための耐酸性ロックボルト定着材であって、
セメント（Ｃ）、シリカフューム（ＳＦ）及び高炉スラグ微粉末（ＢＦＳ）からなる結合材（Ｂ）と、水（Ｗ）及び細骨材（Ｓ）とを配合してなり、
前記セメント、前記シリカフューム及び前記高炉スラグ微粉末の配合質量比（Ｃ：ＳＦ：ＢＦＳ）が２：１：１であり、
前記結合材（Ｂ）に対する前記細骨材（Ｓ）の質量比（Ｓ／Ｂ）を１．５〜２．０とし、
所定の材齢で必要とされる強度の基準値を充足するように設定された水結合材比を満たすように、前記各構成材料を配合し、且つＪＩＳ  Ｒ  ５２０１（２０１５）に規定するテーブルフロー値が１３０ｍｍ〜１７０ｍｍとなるように減水剤（Ｇ）を配合してなることを特徴とする、耐酸性ロックボルト定着材。
【請求項２】
前記基準値が所定の材齢で１０Ｎ／ｍｍ２以上あり、前記セメントが、ＪＩＳ  Ｒ  ５２１０に規定される早強ポルトランドセメントであり、前記水結合材比（Ｗ／Ｂ）が４０〜４５％であることを特徴とする、請求項１に記載の耐酸性ロックボルト定着材。
【請求項３】
前記基準値が所定の材齢で１０Ｎ／ｍｍ２以上あり、前記セメントが、ＪＩＳ  Ｒ  ５２１０に規定される普通ポルトランドセメントであり、前記水結合材比（Ｗ／Ｂ）が４０〜４２．５％であることを特徴とする、請求項１に記載の耐酸性ロックボルト定着材。
【請求項４】
地山に向けて形成した削孔内にロックボルトを固定するための耐酸性ロックボルト定着材であって、
セメント（Ｃ）、シリカフューム（ＳＦ）及び高炉スラグ微粉末（ＢＦＳ）からなる結合材（Ｂ）と、水（Ｗ）及び細骨材（Ｓ）とを配合してなり、
前記セメント、前記シリカフューム及び前記高炉スラグ微粉末の配合質量比（Ｃ：ＳＦ：ＢＦＳ）が２：１：１であり、
前記結合材（Ｂ）に対する前記細骨材（Ｓ）の質量比（Ｓ／Ｂ）が１．５〜２．０であり、
水結合材比（Ｗ／Ｂ）が百分率で４０〜４５％であり、ＪＩＳ  Ｒ  ５２０１（２０１５）に規定するテーブルフロー値が１３０ｍｍ〜１７０ｍｍであることを特徴とする、耐酸性ロックボルト定着材。
【請求項５】
前記減水剤が、粉体であり、アリールスルホン酸系化合物からなる、請求項１乃至４のいずれか１項に記載の耐酸性ロックボルト定着材。
【請求項６】
前記減水剤が、粉体であり、ポリカルボン酸系化合物からなる、請求項１乃至４のいずれか１項に記載の耐酸性ロックボルト定着材。
【請求項７】
地山に向けて形成した削孔内にロックボルトを固定するための耐酸性のロックボルト定着材用のプレミックス材であって、
セメント（Ｃ）、シリカフューム（ＳＦ）及び高炉スラグ微粉末（ＢＦＳ）からなる結合材（Ｂ）を含有し、
前記セメント、前記シリカフューム及び前記高炉スラグ微粉末の配合質量比（Ｃ：ＳＦ：ＢＦＳ）が２：１：１であり、
トンネル工事現場において、細骨材（Ｓ）及び減水剤（Ｇ）のうち前記プレミックス材に配合されていないもの及び水（Ｗ）を、前記結合材（Ｂ）に対する前記細骨材（Ｓ）の質量比（Ｓ／Ｂ）が１．５〜２．０、水結合材比（Ｗ／Ｂ）が４０〜４５％、及びＪＩＳ  Ｒ  ５２０１（２０１５）に規定するテーブルフロー値が１３０ｍｍ〜１７０ｍｍとなるように配合して、使用することを特徴とする、ロックボルト定着材用のプレミックス材。
【発明の詳細な説明】
【技術分野】
【０００１】
本発明は、耐酸性ロックボルト定着材に関し、より詳細には、山岳トンネルの地山の側壁や地山の法面の保護等に使用するロックボルトを、地山に向けて形成した削孔内に固定するための、耐酸性のロックボルト定着材に関する。
【背景技術】
【０００２】
従来、土木工事において、黄鉄鉱等を多く含む地盤を掘削すると地下水が酸性化することがある。地下水の酸性化は、硫化物を含む岩石が酸素と接触することで酸化し、地下水に溶けた結果生じるものであり、温泉地や酸性岩盤地帯では、かなりｐＨの低い強酸性の湧水が生じることがある。
一般的なセメント系材料は硫酸によって劣化し易く、短時間で腐食が進むことになるため、耐酸性セメント材料についての研究が行われている。
耐酸性セメント系材料としては、アルミナセメントや樹脂モルタルが古くから使用されており、実績も多いが、特殊な混和材を用いるものであり高価である。
【０００３】
これに対して、特殊な混和材を用いず、比較的一般的な材料を用いる耐酸性セメント材料も提案されている。
例えば、特許文献１には、耐酸性セメント組成物として、セメント４０〜５０％と、シリカフューム１０〜３０％と、高炉スラグ微粉末２０〜２５％とからなり、セメント、シリカフューム及び高炉スラグ微粉末とで１００質量％となる耐酸性セメント組成物及びそれを用いたモルタル又はコンクリートが記載されている。
【０００４】
また特許文献２には、結合材として、ポルトランドセメントに、フライアッシュと高炉スラグ微粉末とを水硬性材料として配合することによって、酸に弱いポルトランドセメントを減量して、耐酸性を高めた防蝕性モルタルが記載されている。
特許文献３には、セメント、シリカヒューム、高炉水砕スラグ、フライアッシュと、膨張材からなる結合材組成物を用いたモルタル組成物が記載されている。
【先行技術文献】
【特許文献】
【０００５】
【特許文献１】特許第５９２４６１２号公報
【特許文献２】特開２０００−１２８６１８号公報
【特許文献３】特開２００７−８４４２０号公報
【発明の概要】
【発明が解決しようとする課題】
【０００６】
ところで、山岳トンネルの支保工として、ロックボルトを用いた支保工が知られている。ロックボルトは、トンネルの内壁に、相互間に間隔を設けて複数打設されることにより、トンネル内の空間を支保し、地山の変位や緩み等に起因するトンネル内壁の崩落を防止し、例えば、
山岳トンネル等のトンネルの築造工事において、掘削後のトンネルの内面に吹付けコンクリートを施し、該吹付けコンクリートを貫通し地山に達するように削孔を形成した後、該削孔内に挿入され、定着材を用いて削孔内に定着されて使用される。
またトンネル以外に、地山の法面を安定化させるために、ロックボルトが用いられることがある。斯かるロックボルトの定着に用いられる定着材としては、セメント等の結合材を含む定着材が用いられるが、例えば山岳トンネルでは、前述した強酸性の湧水が発生することが多く、また、トンネルの天端部やアーチ部に形成された削孔へ充填する必要もあること等から、通常の壁面を形成するコンクリートやモルタルに要求される性能を有するのみでは不充分である場合も多く、ロックボルト定着材としての特有の性能も要求される。
【０００７】
例えば、ロックボルト定着材は、以下の１〜３の性能を有することが望ましい。
１．高い耐酸性及び高強度
酸性度が高い水によっても劣化しにくい高い耐酸性が要求される。耐酸性でない通常の定着材の酸による劣化は、硫酸性地下水と接触する定着材表面部から始まり、この部分がブヨブヨになってゆき、定着状態が悪くなる。耐酸性定着材を用いてこの劣化を防止することにより、ロックボルトの削孔内への定着状態が維持され、ロックボルトを用いたトンネル内面や地山の法面の支保機能が長期にわたって維持される。耐酸性を向上させるためには、セメント分、酸に弱いポルトランドセメントの配合割合を減らすことが好ましいが、他方において、打設後のロックボルトに所要の引抜き強度を確保するためには、セメント分の減量による強度の低下を防止し、必要な強度を確保する必要がある。
２．圧送性
一般的な装置を用いて混錬及び圧送ができることが好ましい。特にシリカヒュームを用いた場合、粘性が高くなるが、ロックボルト定着材を練混ぜ、削孔内に圧送して充填し得る圧送性を有する必要がある。好ましくは、最も一般的な練り混ぜ圧送装置である株式会社ケー・エフ・シーの「ＭＡＩポンプ」等で、削孔に圧送して充填可能な流動性を有することが望まれる。
３．定着性
トンネルの天端部やアーチ部、法面の高位置等に形成された削孔に充填した場合においても、充填した定着材が、削孔外へ流れでるダレ落ちや、ロックボルトが削孔内に定着せずに抜け落ちる抜け出しといった現象が生じないことが望まれる。
【０００８】
特許文献１に記載の耐酸性セメント組成物は、耐酸性に優れる一方、特許文献１には、ロックボルト定着材に用いた場合の圧送性や定着性等について記載されていない。
特許文献２に記載の防蝕性モルタルは、フライアッシュを比較的多量に用いている。これは、他の混和材に比べて安価であるためと思われるが、フライアッシュを混入すると、ポゾラン反応速度がシリカフュームに比べて著しく遅いため、初期強度が発現しにくくなる欠点があり、定着性が不十分となりやすく、ロックボルトの定着材には適さないものとなる。
特許文献３に記載のモルタル組成物は、結合材（Ｂ）に対する前記細骨材（Ｓ）の質量比（Ｓ／Ｂ）が２．０５〜２．１５と大きいため、圧送性が低く定着材には不向きである。
【０００９】
本発明の目的は、耐酸性及び強度に優れ、強酸性水によっても劣化が生じにくい上に、圧送性及び定着性に優れた耐酸性ロックボルト定着材を提供することにある。
本発明の目的は、耐酸性及び強度に優れ、強酸性水によっても劣化が生じにくい上に、圧送性及び定着性に優れるロックボルト定着材を容易に調製することができる、ロックボルト定着材用プレミックス材を提供することにある。
本発明は、特許文献１に記載の耐酸性セメント組成物を、ロックボルト定着材に応用するに当たり、作業性を含めた耐酸性ロックボルト定着材としての諸性能を画期的に高めたものである。
【課題を解決するための手段】
【００１０】
本発明の耐酸性ロックボルト定着材は、地山に向けて形成した削孔内にロックボルトを固定するためのロックボルト定着材であって、セメント（Ｃ）、シリカフューム（ＳＦ）及び高炉スラグ微粉末（ＢＦＳ）からなる結合材（Ｂ）と、水（Ｗ）及び細骨材（Ｓ）とを配合してなり、前記セメント、前記シリカフューム及び前記高炉スラグ微粉末の配合質量比（Ｃ：ＳＦ：ＢＦＳ）が２：１：１であり、前記結合材（Ｂ）に対する前記細骨材（Ｓ）の質量比（Ｓ／Ｂ）を１．５〜２．０とし、所定の材齢で必要とされる強度の基準値を充足するように設定された水結合材比を満たすように、前記各構成材料を配合し、且つＪＩＳ  Ｒ  ５２０１（２０１５）に規定するテーブルフロー値が１３０ｍｍ〜１７０ｍｍとなるように減水剤（Ｇ）を配合してなることを特徴とする、耐酸性ロックボルト定着材を提供することにより、上記目的を達成したものである。
【００１１】
また本発明の耐酸性ロックボルト定着材は、地山に向けて形成した削孔内にロックボルトを固定するためのロックボルト定着材であって、セメント（Ｃ）、シリカフューム（ＳＦ）及び高炉スラグ微粉末（ＢＦＳ）からなる結合材（Ｂ）と、水（Ｗ）及び細骨材（Ｓ）とを配合してなり、前記セメント、前記シリカフューム及び前記高炉スラグ微粉末の配合質量比（Ｃ：ＳＦ：ＢＦＳ）が２：１：１であり、前記結合材（Ｂ）に対する前記細骨材（Ｓ）の質量比（Ｓ／Ｂ）が１．５〜２．０であり、水結合材比（Ｗ／Ｂ）が４０〜４５％であり、ＪＩＳ  Ｒ  ５２０１（２０１５）に規定するテーブルフロー値が１３０ｍｍ〜１７０ｍｍであることを特徴とする、耐酸性ロックボルト定着材を提供することにより、上記目的を達成したものである。
【００１２】
本発明のロックボルト定着材用のプレミックス材は、地山に向けて形成した削孔内にロックボルトを固定するための耐酸性のロックボルト定着材用のプレミックス材であって、セメント（Ｃ）、シリカフューム（ＳＦ）及び高炉スラグ微粉末（ＢＦＳ）からなる結合材（Ｂ）を含有し、前記セメント、前記シリカフューム及び前記高炉スラグ微粉末の配合質量比（Ｃ：ＳＦ：ＢＦＳ）が２：１：１であり、トンネル工事現場において、細骨材（Ｓ）及び減水剤（Ｇ）のうち前記プレミックス材に配合されていないもの及び水を、前記結合材（Ｂ）に対する前記細骨材（Ｓ）の質量比（Ｓ／Ｂ）が１．５〜２．０、水結合材比（Ｗ／Ｂ）が４０〜４５％、及びＪＩＳ  Ｒ  ５２０１（２０１５）に規定するテーブルフロー値が１３０ｍｍ〜１７０ｍｍとなるように配合して、使用することを特徴とする、ロックボルト定着材用のプレミックス材を提供することにより、上記目的を達成したものである。
【発明の効果】
【００１３】
本発明の耐酸性ロックボルト定着材は、耐酸性及び強度に優れ、強酸性水によっても劣化が生じにくい上に、圧送性及び定着性にも優れている。
本発明のロックボルト定着材用プレミックス材は、耐酸性及び強度に優れ、強酸性水によっても劣化が生じにくい上に、圧送性及び定着性に優れたロックボルト定着材を容易に調製することができ、例えば、山岳トンネル築造工事現場等のトンネル工事現場において、特殊な装置を用いなくても簡単に調製することができる。
【図面の簡単な説明】
【００１４】
【図１】図１は、本発明に係るロックボルト定着材により削孔内に定着させるロックボルトの一例を示す図であり、本発明の一実施形態であるロックボルト定着材によりロックボルトを削孔の内面に定着させた状態を示す。
【図２】図２は、２種類のセメントを用いた配合について、水結合材比と圧縮強度との関係を示すグラフである。
【図３】図３は、硫酸浸漬試験における水結合材比と質量変化率との関係を示すグラフである。
【図４】図４は、施工実験におけるロックボルトの打設位置を示すトンネルの模式断面図である。
【図５】図５は、施工実験における打設したロックボルトの引抜き試験の結果を示すグラフである。
【発明を実施するための形態】
【００１５】
本発明の耐酸性ロックボルト定着材は、山岳トンネル等のトンネルの内面や地山の法面に、削孔機等により地山に向けて形成した削孔内に注入することで、該削孔内に挿入されるロックボルトを該削孔内に固定するものである。地山に向けて形成した削孔は、図１に示すように、吹付けコンクリート９等を貫通し地山８に達するように形成された削孔５であっても良いし、地山表面に直接形成された削孔であっても良い。本発明の耐酸性ロックボルト定着材で定着させるロックボルトの構成には、特に制限はなく、山岳トンネル内の空洞の支保等に使用可能な各種公知のロックボルトに使用することができる。ロックボルトは、削孔内に位置する部分の全域が削孔の内面に固定されるタイプのロックボルトでもよく、削孔内に位置する部分の一部が削孔の内面に固定される定着部、他の一部が削孔の内面に固定されない自由長部となるタイプのロックボルトでもよく、特開２０１７−１８６８０１号に記載の、削孔の手前側から奥側に延びるロックボルト本体と、ロックボルト本体の手前側の一領域を覆うシース管とを備えたロックボルト等であってもよい。
【００１６】
図１は、本発明に係るロックボルト定着材により削孔内に定着させるロックボルトの一例を示す図である。図１に示すロックボルト１は、削孔５内に位置する部分の軸方向のほぼ全域が、外周部に形成された図示しない突起及びロックボルト定着材６により該削孔５の内面に定着されており、軸方向における手前側（トンネル中央側）の端部付近に、外周部に雄ネジ部を有するボルト部２を有し、該ボルト部２を、支持板３の中央に形成された挿通孔に挿通させた状態で、該ボルト部２にナット４を螺合させて締め付けてある。削孔５が開口するトンネル内面側には、図示しないセントルと呼ばれる覆工型枠等を用いて、二次覆工コンクリート７が打設される。
【００１７】
本発明の耐酸性ロックボルト定着材は、セメント（Ｃ）、シリカフューム（ＳＦ）及び高炉スラグ微粉末（ＢＦＳ）からなる結合材（Ｂ）と、水（Ｗ）及び細骨材（Ｓ）とを配合してなる。
【００１８】
前記結合材（Ｂ）としては、セメント（Ｃ）、シリカフューム（ＳＦ）及び高炉スラグ微粉末（ＢＦＳ）の配合質量比（Ｃ：ＳＦ：ＢＦＳ）を２：１：１とする以外は、特許文献１に記載のセメント組成物と同様のものを用いることができる。
前記セメントとしては、ポルトランドセメント、高炉セメント、フライアッシュセメント、シリカセメント又はアルミナセメント等のいずれの種類のセメントでもよいが、ポルトランドセメント又は高炉セメントであることが好ましい。これらのセメントは一種を単独で又は二種以上を組み合わせて使用することができる。ポルトランドセメント又は高炉セメントという表現には、いずれか一方のみを用いる場合と両者を併用する場合とが含まれる。ポルトランドセメントは、ＪＩＳ  Ｒ  ５２１０に規定されるポルトランドセメントが好ましく、普通、早強、超早強又は中庸熱などのポルトランドセメントのうち、いずれの種類のポルトランドセメントでもよい。また、高炉セメントとしては、スラグ比率によって区分されるＡ種（５〜３０％）、Ｂ種（３０〜６０％）、Ｃ種（６０〜７０％）の三種のうち、いずれの種類の高炉セメントでもよい。
【００１９】
前記シリカフュームは、金属シリコン又はフェロシリコンをアーク式電気炉で製造するときに発生する排ガス中のダストを集じんして得られる超微粒子であり、ポゾラン反応性を有する。シリカフュームをセメントと併用し、セメントの使用割合を減少させることにより、セメントと水との水和反応による水酸化カルシウムの生成の抑制と生成された水酸化カルシウムとシリカフュームの急速なポゾラン反応により、水和初期の水酸化カルシウムが消費され、硫酸と反応して生成される二水石膏が減少し、ロックボルト定着材の耐酸性が向上する。シリカフュームとしては、コンクリート及びモルタルに混和材料として従来用いられているシリカフュームを特に制限なく用いることができる。シリカフュームの粒度及び粉末度は、特に制限されないが、例えばＪＩＳ  Ａ  ６２０７に規定される範囲が好ましい。
【００２０】
前記高炉スラグ微粉末は、銑鉄製造過程で生成する高炉水砕スラグを乾燥及び粉砕した微粉末であり、潜在水硬性を有する。高炉スラグ微粉末をセメントと併用し、セメントの使用割合を減少させることにより、セメントと水との水和反応による水酸化カルシウムの生成の抑制と水和中・長期で生成された水酸化カルシウムと高炉スラグ微粉末との潜在水硬性による反応により、水和中・長期での水酸化カルシウムが消費され、硫酸と反応して生成される二水石膏が減少し、ロックボルト定着材の耐酸性が向上する。また高炉スラグ微粉末は、潜在水硬性を有するため、高炉スラグ微粉末をセメントと併用することにより、セメントの使用割合の低下に伴う強度低下を抑制して、ロックボルト定着材に、耐酸性に加えて高い強度を付与することができる。高炉スラグ微粉末は、比表面積に応じて、微粉末３０００、微粉末４０００、微粉末６０００、微粉末８０００の４種類がＪＩＳに規格化されており、いずれも使用可能であるが、比表面積が３５００ｃｍ２／ｇ以上５０００ｃｍ２／ｇ未満の微粉末４０００が好ましい。
【００２１】
特許文献１に記載の耐酸性セメント組成物においては、セメントとして、ポルトランドセメント又は高炉セメントを用い、セメント、シリカフューム及び高炉スラグ微粉末の配合割合を、これらの合計質量に対して、セメント４０超〜５０質量％と、シリカフューム１０〜３０質量％、高炉スラグ微粉末２０〜２５質量％としている。
これに対して、本発明のロックボルト定着材においては、セメント（Ｃ）、シリカフューム（ＳＦ）及び高炉スラグ微粉末（ＢＦＳ）の質量比（Ｃ：ＳＦ：ＢＦＳ）を２：１：１として用いる。具体的には、セメント（Ｃ）、シリカフューム（ＳＦ）及び高炉スラグ微粉末（ＢＦＳ）を、前記の配合質量比（Ｃ：ＳＦ：ＢＦＳ）を２：１：１として、ロックボルト定着材の他の構成成分と配合し、また後述するロックボルト定着用プレミックス材を用いてロックボルト定着材を調製する際には、セメント（Ｃ）、シリカフューム（ＳＦ）及び高炉スラグ微粉末（ＢＦＳ）を質量比２：１：１で含むプレミックス材を用いる。得られるロックボルト定着材中における、セメント（Ｃ）、シリカフューム（ＳＦ）及び高炉スラグ微粉末（ＢＦＳ）の質量比も基本的に同じである。
【００２２】
以下、結合材の構成成分であるセメント（Ｃ）、シリカフューム（ＳＦ）及び高炉スラグ微粉末（ＢＦＳ）の質量比（Ｃ：ＳＦ：ＢＦＳ）を「結合材成分比」ともいう。
前記結合材成分比（Ｃ：ＳＦ：ＢＦＳ）を２：１：１とすること、すなわち質量基準で、シリカフューム（ＳＦ）と高炉スラグ微粉末（ＢＦＳ）とを同量使用し、セメント（Ｃ）をそれらの２倍量用いることにより、セメントの使用量の抑制等による優れた耐酸性、シリカフュームの初期における急速なポゾラン反応性によるセメントと水との水和反応によって生成された水和初期の水酸化カルシウムの消費による耐酸性の向上、及び高炉スラグ微粉末の潜在水硬性等による水和中・長期における優れた水酸化カルシウムの消費と強度発現性等により、耐酸性及び強度に優れた硬化体を生じるロックボルト定着材が得られる上に、前述した圧送性や定着性等の、ロックボルト定着材に要求される他の性能に優れたロックボルト定着材の設計が容易となる。
セメント（Ｃ）、シリカフューム（ＳＦ）及び高炉スラグ微粉末（ＢＦＳ）は、セメントの配合量を１００質量部としたとき、シリカフューム（ＳＦ）の配合量が４５〜５５質量部であり且つ高炉スラグ微粉末（ＢＦＳ）の配合量が４５〜５５質量部であることがより好ましく、シリカフューム（ＳＦ）の配合量が４８〜５２質量部であり且つ高炉スラグ微粉末（ＢＦＳ）の配合量が４８〜５２質量部であることが更に好ましい。
【００２３】
本発明の耐酸性ロックボルト定着材は、前記結合材成分比（Ｃ：ＳＦ：ＢＦＳ）が２：１：１という特定組成の結合材（Ｂ）に、水（Ｗ）、細骨材（Ｓ）及び減水剤（Ｇ）を配合してなる。
細骨材としては、モルタルやコンクリートに従来使用されている各種公知のものを特に制限なく用いることができる。細骨材は、１０ｍｍふるいをすべて通過し、５ｍｍ以下のものが重量で８５％以上含まれるものが好ましい。細骨材は、通常、細砂、粗砂、４〜６号珪砂等の砂であり、山砂、川砂、海砂、人工細砂等を用いることができる。これらの細骨材は、一種を単独で又は二種以上を組み合わせて使用することができる。細骨材としては、施工性（圧送性や充填性）や乾燥収縮の低減等の観点から、粒径２．５ｍｍ以下の細砂等の砂を用いることが好ましい。
【００２４】
本発明においては、定着性に優れたロックボルト定着材とする観点から、前記結合材（Ｂ）に、前記結合材（Ｂ）に対する前記細骨材（Ｓ）の質量比（Ｓ／Ｂ）が１．５〜２．０となるように配合する。本明細書において、前記結合材（Ｂ）に対する細骨材（Ｓ）の質量比（Ｓ／Ｂ）を「砂結合材比」ともいう。
砂結合材比（Ｓ／Ｂ）を１．５以上として、硫酸と反応する水酸化カルシウムを生成するセメント量を少なくすることと、セメントと置換した混和材のポゾラン反応や潜在水硬性による反応により水酸化カルシウムを消費することの二重の効果により、プレミックス材の耐酸性、より詳細にはロックボルト定着材の耐酸性が一層向上する。他方、砂結合材比（Ｓ／Ｂ）が高すぎると、結合材の割合が少なくなり、ロックボルト定着材に要求される定着性が不十分となったり、ロックボルト定着材に必要な強度が得られにくくなる等の不都合が生じやすくなる。例えば、前記結合材成分比（Ｃ：ＳＦ：ＢＦＳ）を２：１：１とし、水の配合量を調整しても、定着性が不十分となりやすく、また所定の材齢で１０Ｎ／ｍｍ２以上というロックボルト定着材に要求される初期強度発現性を満たすことが難しくなる。このような観点から、砂結合材比（Ｓ／Ｂ）は２．０以下とすることが好ましく、より好ましくは１．８以下、更に好ましくは１．７５以下である。所定の材齢で１０Ｎ／ｍｍ２以上という基準を満たさない場合は、初期段階でロックボルトの性能が発揮されない等の不都合を生じやすくなる。
【００２５】
また本発明においては、圧送性、初期強度及び耐酸性等に優れたロックボルト定着材とする観点から、水結合材比（Ｓ／Ｂ）を、所定の材齢で必要とされる強度の基準値を充足するように設定する。所定の前記基準値としては、「材齢１日の圧縮強度が１０Ｎ／ｍｍ２以上」という、「ＮＥＸＣＯのトンネル施工管理要領」に規定されているロックボルト定着材の基準値や、公共工事等において特記仕様書等により、「材齢３日の圧縮強度が１０Ｎ／ｍｍ２以上」という基準が要求される場合は、その基準値等が挙げられる。本発明における「所定の材齢で必要とされる強度の基準値」は、材齢７日以内の圧縮強度であることが好ましく、材齢３日以内の圧縮強度であることがより好ましく、材齢１日の圧縮強度であることが更に好ましい。材齢１日の圧縮強度の基準値は１０Ｎ／ｍｍ２以上であることが好ましいが、これに制限されるものではない。「ＮＥＸＣＯのトンネル施工管理要領」は、東日本・中日本・西日本高速道路編、「トンネル施工管理要領」、高速道路総合技術研究所、２０１５．７である。
【００２６】
硫酸性地下水が出てくる環境下でのロックボルトを使用するトンネル工事では、グラウト材注入後、ただちに硫酸性地下水に曝されることになるので、水和反応によって生成される水酸化カルシウムをポゾラン反応によってただちに消費するシリカフュームの存在は極めて重要で、強度発現性も早い。そこで、このトンネル工事に適用される定着材は耐酸性と強度基準値を満たすように各構成材料を配合する。ここでいう各構成材料とは、前述したセメント（Ｃ）、シリカフューム（ＳＦ）、高炉スラグ微粉末（ＢＦＳ）、水（Ｗ）及び細骨材（Ｓ）であるが、前記結合材成分比（Ｃ：ＳＦ：ＢＦＳ）が２：１：１と固定されており、しかも、砂結合材比（Ｓ／Ｂ）の範囲が１．５〜２．０に限定されているため、砂結合材比（Ｓ／Ｂ）をその範囲内の値（例えば１．７５）に設定すれば、その砂結合材比（Ｓ／Ｂ）の下に、前記の基準値を満たすような水結合材比（Ｗ／Ｂ）を決定するのみで、耐酸性に優れ、ロックボルト定着材を使用するトンネル工事現場に適用される所要の強度の基準値を満たした強度に優れた組成のロックボルト定着材を設計し調製することができる。水としては、上水や工業用水等の、モルタルやコンクリートの調製に従来用いられている各種の水を用いることができる。特定の砂結合材比（Ｓ／Ｂ）としたときに、特定の強度の基準値を満たす水結合材比（Ｗ／Ｂ）を決定するためには、図２に示すように、水結合材比（Ｗ／Ｂ）を変化させて強度試験を行い、その結果得られる、水結合材比（Ｗ／Ｂ）と強度との関係（好ましくは当該関係を示すグラフや関係式等）に基づき、所望の基準値を満たす水結合材比（Ｗ／Ｂ）を決定することが好ましい。
【００２７】
図２に示すように、「材齢１日の圧縮強度が１０Ｎ／ｍｍ２以上」という強度の基準値を満たすことを目標とする場合であって、セメントとして、ＪＩＳ  Ｒ  ５２１０に規定される早強ポルトランドセメントを用いる場合、水結合材比（Ｗ／Ｂ）は、当該強度の基準値を満たす範囲内の４０〜４５％とすることが好ましい。水結合材比（Ｗ／Ｂ）を４５％以下とすることにより、上記の強度の基準値を満たすロックボルト定着材が容易に得られるとともに、水結合材比（Ｗ／Ｂ）を４０％以上とすることにより、耐酸性に優れたロックボルト定着材が容易に得られる。本明細書において、水結合材比（Ｗ／Ｂ）は、セメント（Ｃ）、シリカフューム（ＳＦ）、高炉スラグ微粉末（ＢＦＳ）の合計質量（結合材（Ｂ）の質量に同じ）に対する水（Ｗ）の質量比を百分率で表したものである。
また「材齢１日の圧縮強度が１０Ｎ／ｍｍ２以上」という強度の基準値が適用される場合であって、セメントとして、ＪＩＳ  Ｒ  ５２１０に規定される普通ポルトランドセメントを用いる場合、図２に示すように、水結合材比（Ｗ／Ｂ）は、４０〜４２．５％とすることが好ましい。水結合材比（Ｗ／Ｂ）を４２．５％以下、より好ましくは４２．０％以下とすることにより、上記の基準値を満たすロックボルト定着材が得られるとともに、水結合材比（Ｗ／Ｂ）を４０％以上とすることにより、耐酸性に優れたロックボルト定着材が容易に得られる。
【００２８】
また本発明に係るロックボルト定着材は、前記の結合材（Ｂ）に、細骨材（Ｓ）及び水（Ｗ）に加えて、減水剤を配合して、ＪＩＳ  Ｒ  ５２０１（２０１５）に規定するテーブルフロー値を１３０ｍｍ〜１７０ｍｍとする。テーブルフロー値を１３０ｍｍ以上とすることにより、汎用の圧送装置、例えば一般的な練り混ぜ圧送装置である株式会社ケー・エフ・シーの「ＭＡＩポンプ」で、トンネル空間の周囲に形成した削孔に圧送して充填可能な優れた圧送性を有するものとなる。また、テーブルフロー値を１７０ｍｍ以下とすることにより、注入した定着材が削孔外へ流れでるダレ落ちが生じにくくなり、定着性に優れたものとなる。圧送性及び定着性の観点から、テーブルフロー値は１５０ｍｍ以上とすることが更に好ましい。
【００２９】
減水剤としては、減水剤、ＡＥ減水剤、高性能減水剤、高性能ＡＥ減水剤が挙げられる。減水剤は、高性能減水剤又は高性能ＡＥ減水剤であることが好ましい。一種を単独で又は二種以上を組み合わせて使用することができる。
高性能減水剤としては、例えば、アルキルアリルスルホン酸塩（例えばナフタリンスルホン酸塩）、メラミンスルホン酸塩、ポリカルボン酸系化合物を主成分とするものが挙げられる。高性能ＡＥ減水剤は、一般に、ポリカルボン酸系、ナフタリン系、アミノスルホン酸系及びメラミン系の４種類に分類されており、いずれを使用することもできる。減水剤は、液状、粉状又はペースト状のものを用いることができるが、粉体が好ましい。粉体である減水剤は、後述するロックボルト定着材用プレミックス材に予め所定量配合しておくことにより、トンネル工事現場等におけるロックボルト定着材の調製が一層容易となる。
また減水剤は、一般的な粉体の減水剤として容易に入手可能である等の観点から、アリールスルホン酸系化合物又はポリカルボン酸系化合物からなるものを用いることが好ましい。アリールスルホン酸系化合物又はポリカルボン酸系化合物からなるものには、アリールスルホン酸系化合物又はポリカルボン酸系化合物を主成分とする粉体も含まれる。
【００３０】
ロックボルト定着材として使用可能な状態とされた耐酸性ロックボルト定着材は、セメント（Ｃ）、シリカフューム（ＳＦ）及び高炉スラグ微粉末（ＢＦＳ）からなる結合材（Ｂ）と、水（Ｗ）及び細骨材（Ｓ）とが配合してなるものであり、且つ前記セメント、前記シリカフューム及び前記高炉スラグ微粉末の質量比（Ｃ：ＳＦ：ＢＦＳ）が２：１：１である。
また好ましくは、所定の強度の基準値として、「材齢１日の圧縮強度が１０Ｎ／ｍｍ２以上」という強度の基準値を満たすように設計されたものであって、砂結合材比（Ｓ／Ｂ）が１．５〜２．０、水結合材比（Ｗ／Ｂ）が４０〜４５％、及びＪＩＳ  Ｒ  ５２０１（２０１５）に規定するテーブルフロー値が１３０ｍｍ〜１７０ｍｍであることが好ましい。砂結合材比（Ｓ／Ｂ）、水結合材比（Ｗ／Ｂ）及びテーブルフロー値が上記範囲内であることによって、上記の強度の基準時を満たし、且つ前述した耐酸性、強度、圧送性、定着性のいずれにも優れたものとなる。
【００３１】
本発明のロックボルト定着材は、その調製方法に特に制限はなく、所要の成分を適宜の順序で配合して調製することができる。好ましくは、セメント（Ｃ）、シリカフューム（ＳＦ）、高炉スラグ微粉末（ＢＦＳ）からなる結合材（Ｂ）を含有し、前記結合材成分比（Ｃ：ＳＦ：ＢＦＳ）が２：１：１であるロックボルト定着材用のプレミックス材に、細骨材（Ｓ）及び減水剤（Ｇ）のうち前記プレミックス材に配合されていないもの及び水（Ｗ）を、前記砂結合材比（Ｓ／Ｂ）が１．５〜２．０、前記水結合材比（Ｗ／Ｂ）が４０〜４５％、及びＪＩＳ  Ｒ  ５２０１（２０１５）に規定するテーブルフロー値が１３０ｍｍ〜１７０ｍｍとなるように配合することにより調製することが好ましい。
【００３２】
ロックボルト定着材用のプレミックス材は、セメント（Ｃ）、シリカフューム（ＳＦ）及び高炉スラグ微粉末（ＢＦＳ）を含み、且つ細骨材及び減水剤を含まないものでもよく、セメント（Ｃ）、シリカフューム（ＳＦ）、高炉スラグ微粉末（ＢＦＳ）を含み、且つ細骨材（Ｓ）及び減水剤（Ｇ）の何れか一方又は両方を含むものでもよい。これらのプレミックス材は、細骨材（Ｓ）及び減水剤（Ｇ）のうちプレミックス材に配合されていないもの及び水（Ｗ）を加え、各種公知の混合装置で混合及び混練することにより、前述した耐酸性、強度、圧送性及び定着性等に優れたロックボルト定着材が容易に得られる。得られた酸性ロックボルト定着材は、ミキサー車等を用いて、山岳トンネル築造工事等のトンネル工事現場に搬入してもよい。また、山岳トンネル築造工事等のトンネル工事現場において、汎用の混合装置、例えば株式会社ケー・エフ・シーの「ＭＡＩポンプ」等の一般的な練り混ぜ圧送装置で調製しても良い。
【００３３】
なお、本発明は上記実施形態に限定されることなく種々の変更が可能である。例えば、所定の材齢で必要とされる強度の基準値を充足するように設定された水結合材比や、所定の質量変化率を満たすように設定された砂結合材比、所定のテーブルフロー値を満たすように設定された減水剤（Ｇ）の配合量等を満たすように、ロックボルト定着材の組成や配合割合を決めた後には、当初の配合の決定プロセスを省略して、同一組成（構成）のロックボルト定着材を製造することもできる。
【実施例】
【００３４】
以下、本発明を実施例を示して更に詳細に説明するが、本発明は、斯かる実施例により何ら制限されるものではない。
〔試験１〕
表１及び表２に示す配合のロックボルト定着材を調製した。具体的には、セメント（Ｃ）、シリカフューム（ＳＦ）及び高炉スラグ微粉末（ＢＦＳ）を、結合材成分比（Ｃ：ＳＦ：ＢＦＳ）＝２：１：１で含有するセメント組成物を結合材（Ｂ）として用いる。そして、その結合材（Ｂ）に、細骨材（Ｓ）及び水（Ｗ）を、砂結合材比（Ｓ／Ｂ）及び水結合材比（Ｗ／Ｂ）が、表１又は表２に示す値となるように配合し、公知のモルタルミキサーを用いて混練して、フレッシュモルタルである耐酸性ロックボルト定着材を得た。減水剤は、粉体として使用する場合は、結合剤や細骨材と共にモルタルミキサーで空練りし、液体に溶かして使用する場合は混練時に投入する水に溶かした状態で添加した。表中の減水剤配合率（％）は、結合材（Ｂ）の総質量に対する減水剤配合量の割合を百分率で示す。
【００３５】
【表１】
2020164396.tif 000003
【００３６】
【表２】
2020164396.tif 000004
【００３７】
表１及び２中の記号は以下を示す。
Ｃ：セメント
Ｎ：普通ポルトランドセメント（密度３．１６ｇ／ｃｍ３）
Ｈ：早強ポルトランドセメント（密度３．１４ｇ／ｃｍ３）
ＳＦ：シリカフューム（密度２．２３ｇ／ｃｍ３、比表面積２２．５ｍ２／ｇ）
ＢＦＳ：高炉スラグ微粉末（密度２．９１ｇ／ｃｍ３、比表面積４３４０ｍ２／ｇ）
Ｓ：細骨材（細砂、絶乾密度２．６２ｇ／ｃｍ３、粗粒率２．１５、吸水率１．４８％）
Ｇ：減水剤（粉体高性能減水剤、アリールスルホン酸系化合物）
Ｂ：結合材
Ｗ：水（上水）
Ｗ／Ｂ：水結合材比（百分率）
Ｓ／Ｂ：水結合材比
【００３８】
得られたロックボルト定着材を、（１）圧縮強度試験、及び（２）硫酸浸漬試験に供した。
（１）圧縮強度試験
圧縮強度試験は、ＪＩＳ  Ｒ  ５２０１「セメントの物理試験方法」に記載の方法に従って実施し、硫酸浸漬試験は、特許公報１に記載の方法に従って実施した。圧縮強度試験は、ロックボルト定着材を型枠内で硬化させた直径５０ｍｍで高さ１００ｍｍの円柱状の供試体を用いて実施した。
圧縮強度試験は現場封かんの条件下で１日間養生した材齢１日の硬化体を用いて実施した。圧縮強度試験の結果を表１に示した。また図２に、耐酸性ロックボルト定着材に用いたセメントの種類、水結合材比及び材齢１日圧縮強度の関係を示した。図２に示すグラフから、材齢１日圧縮強度の目標値１０Ｎ／ｍｍ２以上を満足する配合は、水結合材比が、結合材（セメント組成物）に早強ポルトランドセメントを使用した場合で４０〜４５％の配合、普通ポルトランドセメントを使用した場合で４０％の配合である。図２に示す結果から、材齢１日圧縮強度の目標値１０Ｎ／ｍｍ２以上を満たす配合とするには、水結合材比が、早強ポルトランドセメントについては４０〜４５％が好ましく、普通ポルトランドセメントについては４０〜４２．５％、特に４０〜４２％が好ましいことが判る。図２に示されるように、砂結合材比が一定の場合、水結合材比が大きいほどセメント量が少なくなる。結合材中のセメント分の割合が減少すると耐酸性が向上するため、普通ポルトランドセメントよりも、早強ポルトランドセメントを用いた方が、耐酸性及び強度の両方に優れたロックボルト定着材を得ることが容易となる。
【００３９】
（２）硫酸浸漬試験
硫酸浸漬試験は、表２に示す番号７〜１０の配合のロックボルト定着材について行った。
表２に示す番号７〜１０の配合は、前述の圧縮強度試験の結果に基づき、材齢１日の圧縮強度の目標値１０Ｎ／ｍｍ２以上を満たすように、水結合材比を４０〜４５％（普通ポルトランドセメントについては４０〜４２．５％、早強ポルトランドセメントについては４０〜４５％）の範囲内の４０％に設定するとともに、ＪＩＳ  Ｒ  ５２０１に規定されるテーブルフロー値が、ＮＥＸＣＯのトンネル施工管理要領における基準値である１５０±２０ｍｍとなるように減水剤を配合した配合である。
【００４０】
硫酸浸漬試験は、ロックボルト定着材を型枠内で硬化させた直径７５ｍｍで高さ１５０ｍｍの円柱状の供試体を用いて実施した。具体的には、硫酸浸漬試験は、モルタル組成物であるロックボルト定着材の型枠内への打設後、１日現場封かん養生をした後、脱型して水中養生させる条件下で３日又は２８日養生したロックボルト定着材の硬化体を用いて実施した。
硫酸浸漬試験は、その養生期間３日及び養生期間２８日の供試体を、硫酸濃度５％の硫酸水溶液に７日及び２８日間浸漬した。硫酸水溶液は、７日毎に全量を取り替えた。浸漬終了後、質量測定を行い、質量変化率を求めた。硫酸浸漬試験の結果を表２に示した。また図３に、水結合材比と質量変化率との関係を示した。質量変化率（％）は、下式により水中養生後の初期値と浸漬終了後の測定値から算出する。
【数１】
2020164396.tif 000005
【００４１】
（３）試験１の結果
水結合材比を、材齢１日圧縮強度の目標値１０Ｎ／ｍｍ２以上を満たすように設定した４０〜４５％の範囲内とし、砂結合材比を１．５０〜２．００の範囲内とし、且つテーブルフロー値を１５０±２０ｍｍとなるように減水剤を配合した本発明の実施例であるロックボルト定着材は、表２及び図３に示されるように、圧縮強度が前記目標値を満たすとともに、質量変化率の目標値±１０％以内を満足しており、耐酸性及び強度に優れることが判る。またフレッシュモルタルの状態におけるテーブルフロー値が１５０±２０ｍｍの範囲内であり、ロックボルト定着材としての圧送性にも優れることが判る。また、図３に示す結果から、砂結合材比と質量変化率との間には、砂結合材比が減少するにつれて質量変化率が漸次減少する相関関係があることが判り、その相関関係から砂結合材比が１．５程度以上であれば、質量減少率の目標値±１０％以内の達成が可能であると推定される。
【００４２】
（試験２）
圧送性及び定着性等の確認試験
表１中の番号２の配合を有する本発明に係るロックボルト定着材を用いて、トンネル工事現場での施工実験を行い、本発明に係るロックボルト定着材の施工性および定着性等の品質について確認した。表３に施工実験条件を示す。トンネルの内壁に、削孔機により上半断面１スパン分の側壁部から天端部までを直径４５ｍｍの長さ３ｍで削孔し、連続混合式庄送装置（株式会社ケー・エフ・シーの「ＭＡＩポンプ」）を用いて、ロックボルト定着材の構成材料を混練し、削孔内に充填した後、ロックボルトを挿入した。施工本数は、図４に示すように、天端部１本、アーチ部２本、側壁部２本とした。図４中、ロックボルト１が、本発明の実施例のロックボルト定着材で固定したロックボルトであり、従来のロックボルト定着材で定着させた既存のロックボルト１ａの位置からトンネルの周方向に５０ｃｍ離して施工した。施工時には、天端部の削孔への充填時においても、定着材のダレ落ちやロックボルトの抜出し等の不具合はなく、通常と同様の施工が可能であった。また試験２に用いたロックボルト定着材は、表４に示すフロー値及び圧縮強度を示した。また試験２に用いたロックボルト定着材は、表４に示すように、フロー値が、定着材の圧送前後において共に１５２ｍｍという同じ値を示し、圧送による流動性の変動が小さいことが判る。
【００４３】
【表３】
2020164396.tif 000006
【００４４】
【表４】
2020164396.tif 000007
【００４５】
ロックボルト定着材を充填した削孔内にロックボルトを挿入してから３日間経過した後、該ロックボルトについて引抜き試験を行い、その結果を図５に示した。図５に示すように、天端部、アーチ部及び側壁部の５か所すべての施工位置において、ロックボルトの荷重−変位曲線は、ほぼ線形な関係を示し、引抜耐力の規定値１５０ｋＮを満足した。これらから、本発明に係るロックボルト定着材は、耐酸性及び強度に優れる上に、実際のトンネル工事現場においても、優れた圧送性や定着性を得られることが確認された。図５中、アーチ部及び側壁部について「右」及び「左」は、図４の右側又は左側に位置する方であることを示す。
【符号の説明】
【００４６】
１  ロックボルト
５  削孔
６  ロックボルト定着材
７  二次覆工コンクリート
１０  トンネル
【図１】
2020164396.tif 000008
【図２】
2020164396.tif 000009
【図３】
2020164396.tif 000010
【図４】
2020164396.tif 000011
【図５】
2020164396.tif 000012